(57)【要約】  難燃性の電磁障害（ＥＭＩ）遮蔽ガスケット構造物。該構造物は発泡体エラストマー材料で形成された弾力性コア部材、コア部材の外面を囲む電気伝導性布地部材を包含する。布地部材の継ぎ目は硬化された、熱硬化性の、難燃性フィルム接着剤の層でコア部材に接着される。
2008530818.tif 000002
【特許請求の範囲】
【請求項１】
外表面を有し、コアがエラストマーのポリマー材料で形成されている弾力性コア部材、
コア部材の外表面を囲む電気伝導性布地部材、ここで布地部材はコア部材の外表面に面して配置された内表面及び反対側に面する外表面を有し、そして布地部材は第１の縁、及び、第１の縁と接合し、第１の縁との間に継ぎ目を形成する第２の縁を有し、継ぎ目はコア部材の少なくとも一部に沿って延伸する、並びに
布地部材の内表面とコア部材の外表面の間にはさまれた、硬化された、熱硬化性難燃性フィルム接着剤の層、ここで層はガスケットに「アンダーライター実験室（ＵＬ）基準第９４項」下でＶ−０の燃焼等級評価を与えるために有効に、コア部材に対して継ぎ目の少なくとも一部に沿って布地部材の第１及び第２の縁を接着する、
を含んでなる難燃性の電磁障害（ＥＭＩ）遮蔽ガスケット。
【請求項２】
フィルム接着剤層が約１〜１０ｍｉｌｓ（２５．４〜２５４μｍ）間の厚さを有する、請求項１のガスケット。
【請求項３】
フィルム接着剤層がポリエステル又はコポリエステル樹脂を含んでなる、請求項１のガスケット。
【請求項４】
布地部材が金属メッキ布である、請求項１のガスケット。
【請求項５】
布が木綿、羊毛、絹、セルロース、ポリエステル、ポリアミド、ナイロン及びそれらの組み合わせ物からなる群から選択される繊維を含んでなり、そして金属が銅、ニッケル、銀、ニッケルメッキ銀、アルミニウム、錫及びそれらの組み合わせ物からなる群から選択される、請求項４のガスケット。
【請求項６】
エラストマーのポリマー材料がポリエチレン、ポリプロピレン、ポリプロピレン−ＥＰＤＭブレンド、ブタジエン、スチレン−ブタジエン、ニトリル、クロロスルホネート、ネオプレン、ウレタン、シリコーン、ポリオレフィン樹脂／モノオレフィンコポリマーブレン並びにそれらのコポリマー、ブレンド及び組み合わせ物からなる群から選択される、請求項１のガスケット。
【請求項７】
エラストマーのポリマー材料が発泡体である、請求項６のガスケット。
【請求項８】
布地部材が約２〜４ｍｉｌｓ（５０．８〜１０１．６μｍ）間の厚さを有する、請求項１のガスケット。
【請求項９】
フィルム接着剤層が欧州連合指針（Ｅｕｒｏｐｅａｎ  Ｕｎｉｏｎ  Ｄｉｒｅｃｔｉｖｅ）２００２／９５／ＥＣ、「電気及び電子機器中への特定の危険物質の使用上の制限（ＲｏＨＳ）」に準拠する、請求項１のガスケット。
【請求項１０】
フィルム接着剤層が有効量の１種又は複数の難燃性添加剤を含んでなる、請求項１のガスケット。
【請求項１１】
１種又は複数の難燃性添加剤がアルミニウム水和物、三酸化アンチモン、リン酸エステル及びハロゲン化合物からなる群から選択される、請求項１０のガスケット。
【請求項１２】
電磁障害（ＥＭＩ）遮蔽ガスケット構造物に難燃性を付与する方法、ここでガスケットは、外表面を有し、そしてエラストマーのポリマー材料で形成されている弾力性コア部材を含んでなり、そして電気伝導性布地部材がコア部材の外表面を覆い、布地部材はコア部材の外表面に面するように配置された内表面及び相対して面する外表面を有し、そして布地部材は第１の縁及び、第１の縁に接合する第２の縁を有して、それらの間に継ぎ目を形成し、その継ぎ目はコア部材の少なくとも一部に沿って延伸する、であって、
布地部材の内表面とコア部材の外表面の間にはさまれた硬化された、熱硬化性難燃性フィルム接着剤の層で、継ぎ目の少なくとも一部に沿って、布地部材の第１及び第２の縁をコア部材に接着する、工程を含んでなる方法。
【請求項１３】
ガスケットがアンダーライター実験室（ＵＬ）基準第９４項下のＶ−０の燃焼等級評価を示す、請求項１２の方法。
【請求項１４】
フィルム接着剤層が約１〜１０ｍｉｌｓ（２５．４〜２５４μｍ）間の厚さを有する、請求項１２の方法。
【請求項１５】
フィルム接着剤層がポリエステル又はコポリエステル樹脂を含んでなる、請求項１２の方法。
【請求項１６】
布地部材が金属メッキ布である、請求項１２の方法。
【請求項１７】
布が木綿、羊毛、絹、セルロース、ポリエステル、ポリアミド、ナイロン及びそれらの組み合わせ物からなる群から選択される繊維を含んでなり、そして金属が銅、ニッケル、銀、ニッケルメッキ銀、アルミニウム、錫及びそれらの組み合わせ物からなる群から選択される、請求項１６の方法。
【請求項１８】
エラストマーのポリマー材料がポリエチレン、ポリプロピレン、ポリプロピレン−ＥＰＤＭブレンド、ブタジエン、スチレン−ブタジエン、ニトリル、クロロスルホネート、ネオプレン、ウレタン、シリコーン、ポリオレフィン樹脂／モノオレフィンコポリマーブレンド並びにそれらのコポリマー、ブレンド及び組み合わせ物からなる群から選択される、請求項１２の方法。
【請求項１９】
エラストマーのポリマー材料が発泡体である、請求項１８の方法。
【請求項２０】
布地部材が約２〜４ｍｉｌｓ（５０．８〜１０１．６μｍ）の間の厚さを有する、請求項１２の方法。
【請求項２１】
フィルム接着層が欧州連合指針（Ｅｕｒｏｐｅａｎ  Ｕｎｉｏｎ  Ｄｉｒｅｃｔｉｖｅ）２００２／９５／ＥＣ、「電気及び電子機器中の特定の危険物質の使用上の制限（ＲｏＨＳ）」に準拠する、請求項１２の方法。
【請求項２２】
フィルム接着剤層が有効量の１種又は複数の難燃性添加剤を含んでなる、請求項１２の方法。
【請求項２３】
１種又は複数の難燃性添加剤がアルミニウム水和物、三酸化アンチモン、リン酸エステル及びハロゲン化合物からなる群から選択される、請求項２２の方法。
【発明の詳細な説明】
【技術分野】
【０００１】
本発明は広義には、電磁障害（ＥＭＩ）遮蔽及び天候、塵又は他の環境のシールを提供するためのガスケット、そして特には、特に電気又は電子システム又は装置のためのキャビネット及び他の囲い内に使用されるようになっている、一体式の固体又は発泡体のエラストマーのウェザーシールストリップと金属メッシュストリップのガスケットを組み合わせる、組み合わせ又は複合ガスケット構造物及びその製法に関する。
【背景技術】
【０００２】
テレビ、ラジオ、コンピューター、医学用機器、ビジネス機器、通信機器、等のような電子装置の操作は機器の電気回路内の電磁放射線の発生を伴う。特許文献１、２、３、４、５及び６に詳述されるように、このような放射線はしばしば電磁スペクトルの高周波帯内、すなわち約１０ＫＨｚ〜１０ＧＨｚ間にフィールド又はトランジエント（ｔｒａｎｓｉｅｎｔ）として出現し、他の近位の電子装置の操作を妨害することが知られているので、「電磁障害」又は「ＥＭＩ」と呼ばれる（特許文献１〜６参照）。
【０００３】
ＥＭＩ効果を弱めるために、ＥＭＩエネルギーを吸収しそして／又は反射する能力をもつ遮蔽物を使用して発生源装置内にＥＭＩエネルギーを閉じ込め、そして他の発生源装置からその装置又は他の「標的」装置を絶縁する両方の役目を実施することができる。このような遮蔽物は発生源と他の装置間に挿入されるバリヤーとして提供され、典型的には装置を封入する、電気伝導性の接地されたハウジングとして構成される。装置の回路は一般的にアフターサービス等のためにアクセス可能に維持しなければならないので、大部分のハウジングはドア、ハッチ、パネル又はカバーのような開放可能又は取り外し可能なアクセスを提供されている。しかし、これらのアクセスの最も平坦なもの及びその対応する嵌合又は接合面の間ですら、放射（ｒａｄｉａｎｔ）エネルギーが漏洩するかあるいは装置内に又は装置外に通過する可能性がある開口部を与えることにより、遮蔽物の効率を減退させるギャップが存在するかも知れない。更に、このようなギャップはハウジング又は他の遮蔽物の表面及び接地伝導性の不連続を表わし、スロットアンテナの形態として機能することによりＥＭＩ放射線の第２の発生源を形成する可能性すらある。これに関しては、ハウジング内に誘導されるバルク又は表面電流が遮蔽物におけるあらゆるインターフェイスギャップ上に電圧勾配を引き起こし、それによりそのギャップがＥＭＩノイズを放射するアンテナとして働く。概括的にノイズの振幅はギャップの長さに比例し、ギャップの幅は目立つ効果をもたない。
【０００４】
ハウジング及び他のＥＭＩ遮蔽構造物の嵌合面内のギャップを埋めるために、構造物上に電気的連続性を維持し、そして湿気及び塵のような汚染物を装置の内部から排除する両方のために、ガスケット及び他のシールが提唱されてきた。このようなシールは嵌合面の一方に接着又は機械的に結合あるいはプレス嵌めされ、そしてあらゆるインターフェイスギャップを閉鎖して、面の間の不整に対して適用圧力下で適合させることにより、その全体の連続的伝導経路を確立する働きをする。従って、ＥＭＩ遮蔽の適用を意図されるシールは圧縮下ですら電気表面伝導性を提供するのみならずまた、シールに、ギャップのサイズに適合させる弾力性（ｒｅｓｉｌｉｅｎｃｙ）をもつ構造物であるような仕様をもつ。シールは更に、摩耗抵抗性で、製造コストが安価で、そして、反復圧縮及び弛緩周期に耐えることができなければならない。ＥＭＩ遮蔽ガスケット及び他の電気伝導性材料、それらの製法及びそれらの使用法は更に、特許文献７〜６９、非特許文献１並びにＰａｒｋｅｒ  Ｈａｎｎｉｆｉｎ  Ｃｏｒｐｏｒａｔｉｏｎ，  Ｗｏｂｕｒｎ，ＭＡのＣｈｏｍｅｒｉｃｓ  Ｄｉｖｉｓｉｏｎの以下の刊行物：“ＳＯＦＴ−ＳＨＩＥＬＤ（Ｒ）  １０００  Ｓｅｒｉｅｓ；”  “ＳＯＦＴ−ＳＨＩＥＬＤ（Ｒ）  ２０００  Ｓｅｒｉｅｓ；”  “ＳＯＦＴ−ＳＨＩＥＬＤ（Ｒ）  ４０００  Ｓｅｒｉｅｓ；”  “ＳＯＦＴ−ＳＨＩＥＬＤ（Ｒ）  ５０００  Ｓｅｒｉｅｓ；”及び“ＳＯＦＴ−ＳＨＩＥＬＤ（Ｒ）  ５５００，予備製品データシート（１９９８）  Ｓｅｒｉｅｓ；“ＣＯＭＢＯ（Ｒ）  ＳＴＲＩＰ  Ｇａｓｋｅｔｓ；”  “ＳＰＲＩＮＧＭＥＳＨＴＭ  Ｈｉｇｈｌｙ  Ｒｅｓｉｌｉｅｎｔ  ＥＭＩ  Ｍｅｓｈ  Ｇａｓｋｅｔ（著しく弾力性のＥＭＩメッシュガスケット），”  Ｔｅｃｈｎｉｃａｌ  Ｂｕｌｌｅｔｉｎ（技術告示）  １１４；“ＭＥＴＡＬ  ＳＴＲＩＰ（Ｒ）  Ａｌｌ  Ｍｅｔａｌ  Ｇａｓｋｅｔｓ（すべて金属のガスケット）；”  “ＳＨＩＥＬＤＭＥＳＨＴＭ  Ｃｏｍｐｒｅｓｓｅｄ  Ｍｅｓｈ  Ｇａｓｋｅｔｓ（圧縮メッシュガスケット）；”及び“ＭＥＴＡＬＫＬＩＰ（Ｒ）  Ｃｌｉｐ−Ｏｎ  ＥＭＩ  Ｇａｓｋｅｔ（クリップオンＥＭＩガスケット）”に記載されている（特許文献７〜６９及び非特許文献１参照）。
【０００５】
ＥＭＩ遮蔽ガスケットは典型的には弾力性要素あるいはギャップ充填能をもつ１種又は複数の弾力性要素の組み合わせ物として構成される。１種又は複数の要素は電気伝導性であるように充填された、シースに包まれた又はコートされたあるいは金属ワイヤバネのメッシュのような固有に伝導性の材料で形成された、管状の又は固形の発泡体又は非発泡体コア又はストリップとして提供することができる。１種又は複数の他の要素は、特に一体式のウエザーシールストリップ（「ＣＯＭＢＯ（Ｒ）  ＳＴＲＩＰガスケット」の商品名でＰａｒｋｅｒ−Ｈａｎｎｉｆｉｎ  Ｃｏｒｐｏｒａｔｉｏｎ（Ｗｏｂｕｒｎ，ＭＡ）のＣｈｏｍｅｒｉｃｓ  Ｄｉｖｉｓｉｏｎにより市販されているような）と組み合わせた伝導性ＥＭＩ遮蔽要素をもつ複合物又は「組み合わせガスケット」の場合には、高度な環境シール能を提供し、伝導性要素がそれに接着（ａｄｈｅｓｉｖｅｌｙ−ｂｏｎｄｅｄ）又は他の方法で接合される（ｊｏｉｎｅｄ）、固形、すなわち非発泡体又は発泡体のエラストマー材料のシート、ストリップ、「額縁状」あるいは開放又は閉鎖構造で形成することができる。伝導性要素の各コア又はストリップ、及び環境シール要素のエラストマー材料は、ポリエチレン、ポリプロピレン又は塩化ポリビニルのようなエラストマーの熱可塑性材料、ブタジエン、スチレン−ブタジエン、ニトリル、クロロスルホネート、ネオプレン、ウレタン又はシリコーンのような熱可塑性又は熱硬化性ゴムあるいはポリプロピレン−ＥＰＤＭのようなブレンド物で形成することができる。伝導性要素の充填物、シース又はコーティングのための伝導性材料は金属又は金属メッキ粒子、布地、メッシュ及び繊維を包含する。好ましい金属は銅、ニッケル、銀、アルミニウム、錫又は、Ｍｏｎｅｌのような合金を包含し、ここで好ましい繊維及び布地は木綿、羊毛、絹、セルロース、ポリエステル、ポリアミド、ナイロン、ポリイミドのような天然又は合成繊維を包含する。あるいはまた、炭素、黒鉛又は伝導性ポリマー材料のようなその他の伝導性粒子及び繊維を置き換えることができる。
【０００６】
ＥＭＩ遮蔽ガスケットの従来の製法は押し出し、成形、ダイカット及び型内形成（ｆｏｒｍ−ｉｎ−ｐｌａｃｅ；ＦＩＰ）を包含する。これに関して、ダイカットは、所望の形態にダイ等を使用して切断又はスタンプされる、電気伝導性エラストマーの硬化シートからのガスケットの形成を伴う。成形は順次、所望の形態への未硬化又は熱可塑性エラストマーの圧縮又は射出成形を伴う。共同出願された特許文献８、１１、１７、４３及び６４並びに特許文献１４及び１６、５９及び６６中に記載のＦＩＰは、ハウジング又は他の囲いのような基材の表面上に直接ノズルから流動状態で分配される粘性の、硬化性の、電気伝導性組成物のビードの適用を伴う（特許文献８、１１、１７、４３、６４、１４、１６、５９及び６６参照）。次いで、組成物、典型的には銀を充填された又は他の様式の電気伝導性シリコーン又はポリウレタンの発泡体又は非発泡体エラストマーを、熱の適用によりあるいは大気の湿度又は紫外線（ＵＶ）により開始又は触媒して、基材表面上にインシトウ（ｉｎ  ｓｉｔｕ）で電気伝導性のエラストマーのＥＭＩ遮蔽ガスケットの輪郭を形成することができる、化学的、熱による又は物理的反応により発泡体にしそして／又は型内硬化させる。
【０００７】
典型的なＥＭＩ遮蔽応用物の必要条件はしばしば、通常のクロージャーの力荷重（ｃｌｏｓｕｒｅ  ｆｏｒｃｅ  ｌｏｏｄｓ）でたわむことができる低いインピーダンスの、低プロファイルのガスケットを指令する。他の必要条件は低価格及び、商業連邦通信委員会（ＦＣＣ）ＥＭＣ条例をもつ米国内で、装置の適当な操作及び準拠の双方に対してＥＭＩ遮蔽効果を提供するデザインを包含する。
【０００８】
更に、非常に低いクロージャー力、すなわち約１ｌｂ／インチ（０．１７５Ｎ／ｍｍ）未満を要求する特に経済的なガスケット構造物は商品名「Ｓｏｆｔ−Ｓｈｉｅｌｄ（Ｒ）  ５０００シリーズ］及び「Ｓｏｆｔ−Ｓｈｉｅｌｄ（Ｒ）  ３５００シリーズ」としてＰａｒｋｅｒ−Ｈａｎｎｉｆｉｎ  Ｃｏｒｐ．，  Ｗｏｂｕｒｎ，  ＭＡのＣｈｏｍｅｒｉｃｓ  Ｄｉｖｉｓｉｏｎにより市販されている。このような構造物は、ポリウレタン又は他の発泡体のコア上に縦に「シガレット」状に包まれた電気伝導性ジャケット又はシースからなる。特許文献４５に更に詳述されるように、ポリウレタン発泡体は概括的に発泡剤の存在下でポリイソシアネート及びヒドロキシル−官能性ポリオールの反応により生成される。発泡剤はポリマー構造物の膨張をもたらして多数の開放又は閉鎖セルを生成する。
【０００９】
ジャケットは切断される時に自己終端処理する、高度に伝導性の、すなわち約１Ω−ｓｑ．のニッケルメッキ銀の織物のリップストップ（ｒｉｐ−ｓｔｏｐ）ナイロンとして提供される。ジャケットは有利には、そこで、ジャケットが膨張している発泡体の周囲に包まれる時に発泡体がジャケット内に吹きこまれ（ｂｌｏｗｎ）又は膨張され、発泡体とジャケットがダイを通って移動している成形物中に通過する連続的成形法で、コアに接着させることができる。同様なガスケット構造物は共同出願の特許文献３７、４７、３５、３及び２７中に示される（特許文献３７、４７、３５、３及び２７参照）。
【００１０】
ＰＣ及び通信機器を包含する多数の電子装置は特定のＦＣＣ必要条件に準拠しなければならないのみならずまた、特定のアンダーライター実験室（ＵＬ）の難燃性基準下で認可されなければならない。これに関しては、電子装置内の個々の各構成部品がＵＬ認可されれば、装置自体は別個の認可を必要としない。従って、各構成部品のＵＬ認可を確保することは、製造会社の準拠の経費を節減し、そして最終的に、消費者に対しより安価な商品をもたらすことができる。しかしＥＭＩ遮蔽ガスケットについては、このようなガスケットは難燃性に製造しなければならず、すなわちＥＭＩ遮蔽条件を充たすのに要する電気伝導性を弱めることなく、ＵＬ基準第９４項の「装置及び電気製品の部品のためのプラスチック材料の可燃性試験」下でＶ−０の評価を達成しなければならない。
【００１１】
これに関しては、そして特に、前記の多種の発泡体上布地の製品のＥＭＩ遮蔽ガスケットに関しては、発泡ポリマー材料は可燃性で、特定の環境では火災の危険を与える可能性があることが以前から認識されてきた。それらのセルラー（ｃｅｌｌｕｌａｒ）構造、高い有機物含量及び表面積のために、火又は高温にさらされると、大部分の発泡体材料は比較的早急な分解にさらされる。
【００１２】
発泡体上布地のガスケットに難燃性を与える１つのアプローチは発泡体に対する難燃性遮蔽層としてシースを使用することであった。実際、その称するところによれば、それに熱可塑性シートが熱ニップ（ｈｏｔ  ｎｉｐｐｅｄ）されるあるいは他の方法で融着させる電気伝導性Ｎｉ／Ｃｕ−メッキ布内に発泡体を包むことによりＶ−０評価の準拠が達成された。特許文献７０、７１、７２及び７３の１つ又は複数中に更に記載されている可能性があるこのような布は、商品名「Ｆｌｅｃｔｒｏｎ（Ｒ）Ｎｉ／ＣｕポリエステルタフタＶ０」としてＭｏｎｓａｎｔｏ  Ｃｏ．，Ｓｔ．  Ｌｏｕｉｓにより市販されてきた（特許文献７０〜７３参照）。
【００１３】
特許文献４７に詳述されているようなその他の発泡体上布地のガスケットはシースの内面に適用された補助層又はコーティングを取り入れている（特許文献４７参照）。このようなコーティングは発泡体へのシースの接着をも促進する難燃性ウレタン調合物であることができる。コーティングは更に、布を通る発泡体のにじみ（ｂｌｅｅｄｉｎｇ）を減少させるために働く可能性があり、それなくしてはシースの電気伝導性を弱める可能性がある。
【００１４】
発泡体上布地のＥＭＩ遮蔽ガスケット中への使用のための電気伝導性の難燃性材料及びそれらの製法はまた、共同出願の特許文献７４、７５、７６、７７及び７８に記載されている（特許文献７４〜７８参照）。電気伝導性の、一般に多孔質の布地、の片面に適用された難燃性コーティング層を有するこのような材料が発泡体上布地のガスケット構造物中の被覆物として使用される時にＵＬ９４  Ｖ−０遮蔽を与える。
【００１５】
欧州及びその他の国における最近の規制の変更により、多数の臭素化合物を包含する特定の難燃性化合物が、電子装置内へのそれらの使用に関して引き上げられた規制に直面している。従って、シース材料のみならずまた、難燃性の発泡体上布地のＥＭＩ遮蔽ガスケットのデザインの更なる改良が電子機器産業により歓迎されるであろうと考えられる。特に所望されるものは、Ｖ−０のＵＬ９４評価を達成し、そして更に欧州連合指針２００２／９５／ＥＣ、「電気及び電子機器における特定の危険物質の使用上の規制（ＲｏＨＳ）」のような、より厳格な規制条件をも充たす難燃性ガスケット構造物であろう。
【特許文献１】米国特許第５，２０３，５３６号明細書
【特許文献２】米国特許第５，１４２，１０１号明細書
【特許文献３】米国特許第５，１０５，０５６号明細書
【特許文献４】米国特許第５，０２８，７３９号明細書
【特許文献５】米国特許第４，９５２，４４８号明細書
【特許文献６】米国特許第４，８５７，６６８号明細書
【特許文献７】米国特許第６，１２１，５４５号明細書
【特許文献８】米国特許第６，０９６，４１３号明細書
【特許文献９】米国特許第６，０７５，２０５号明細書
【特許文献１０】米国特許第５，９９６，２２０号明細書
【特許文献１１】米国特許第５，９１０，５２４号明細書
【特許文献１２】米国特許第５，９０２，９５６号明細書
【特許文献１３】米国特許第５，９０２，４３８号明細書
【特許文献１４】米国特許第５，８８２，７２９号明細書
【特許文献１５】米国特許第５，８０４，７６２号明細書
【特許文献１６】米国特許第５，７３１，５４１号明細書
【特許文献１７】米国特許第５，６４１，４３８号明細書
【特許文献１８】米国特許第５，６０３，５１４号明細書
【特許文献１９】米国特許第５，５８４，９８３号明細書
【特許文献２０】米国特許第５，５７８，７９０号明細書
【特許文献２１】米国特許第５，５６６，０５５号明細書
【特許文献２２】米国特許第５，５２４，９０８号明細書
【特許文献２３】米国特許第５，５２２，６０２号明細書
【特許文献２４】米国特許第５，５１２，７０９号明細書
【特許文献２５】米国特許第５，４３８，４２３号明細書
【特許文献２６】米国特許第５，２９４，２７０号明細書
【特許文献２７】米国特許第５，２０２，５３６号明細書
【特許文献２８】米国特許第５，１４２，１０１号明細書
【特許文献２９】米国特許第５，１４１，７７０号明細書
【特許文献３０】米国特許第５，１３６，３５９号明細書
【特許文献３１】米国特許第５，１１５，１０４号明細書
【特許文献３２】米国特許第５，１０７，０７０号明細書
【特許文献３３】米国特許第５，１０５，０５６号明細書
【特許文献３４】米国特許第５，０６８，４９３号明細書
【特許文献３５】米国特許第５，０５４，６３５号明細書
【特許文献３６】米国特許第５，０４９，０８５号明細書
【特許文献３７】米国特許第５，０２８，７３９号明細書
【特許文献３８】米国特許第５，００８，４８５号明細書
【特許文献３９】米国特許第４，９８８，５５０号明細書
【特許文献４０】米国特許第４，９７９，２８０号明細書
【特許文献４１】米国特許第４，９６８，８５４号明細書
【特許文献４２】米国特許第４，９５２，４４８号明細書
【特許文献４３】米国特許第４，９３１，４７９号明細書
【特許文献４４】米国特許第４，９３１，３２６号明細書
【特許文献４５】米国特許第４，８７１，４７７号明細書
【特許文献４６】米国特許第４，８６４，０７６号明細書
【特許文献４７】米国特許第４，８５７，６６８号明細書
【特許文献４８】米国特許第４，８００，１２６号明細書
【特許文献４９】米国特許第４，５２９，２５７号明細書
【特許文献５０】米国特許第４，４４１，７２６号明細書
【特許文献５１】米国特許第４，３０１，０４０号明細書
【特許文献５２】米国特許第４，２３１，９０１号明細書
【特許文献５３】米国特許第４，０６５，１３８号明細書
【特許文献５４】米国特許第３，７５８，１２３号明細書
【特許文献５５】米国特許第３，０２６，３６７号明細書
【特許文献５６】米国特許第２，９７４，１８３号明細書
【特許文献５７】米国特許第２，７５５，０７９号明細書
【特許文献５８】米国特許出願公開第２００２００１０２２３号明細書
【特許文献５９】国際公開第０１／７１２２３号パンフレット
【特許文献６０】国際公開第出願０１／５４４６７号パンフレット
【特許文献６１】国際公開第出願００／２３，５１３号パンフレット
【特許文献６２】国際公開第出願９９／４４，４０６号パンフレット
【特許文献６３】国際公開第出願９８／５４９４２号パンフレット
【特許文献６４】国際公開第出願９６／２２６７２号パンフレット
【特許文献６５】国際公開第出願９３／２３２２６号パンフレット
【特許文献６６】特開平５−７１７７号公報
【特許文献６７】欧州特許出願第１，０９４，２５７号明細書
【特許文献６８】ドイツ特許第１９７２８８３９号明細書
【特許文献６９】カナダ特許第９０３，０２０号明細書
【特許文献７０】米国特許第４，４８９，１２６号明細書
【特許文献７１】米国特許第４，５３１，９９４号明細書
【特許文献７２】米国特許第４，６０８，１０４号明細書
【特許文献７３】米国特許第４，６２１，０１３号明細書
【特許文献７４】米国特許第６，７７７，０９５号明細書
【特許文献７５】米国特許第６，７１６，５３６号明細書
【特許文献７６】米国特許第６，５２１，３４８号明細書
【特許文献７７】米国特許第６，３８７，５２３号明細書
【特許文献７８】米国特許第６，２４８，３９３号明細書
【非特許文献１】Ｓｅｖｅｒｉｎｓｅｎ，Ｊ．，”Ｇａｓｋｅｔｓ  Ｔｈａｔ  Ｂｌｏｃｋ  ＥＭＩ，”  Ｍａｃｈｉｎｅ  Ｄｅｓｉｇｎ，Ｖｏｌ．４７，Ｎｏ．１９，ｐｐ．７４−７７（Ａｕｇｕｓｔ  ７，１９７５）
【発明の開示】
【００１６】
本発明は電気伝導性の難燃性材料、そしてより具体的にはこのような材料で構成された発泡体上布地のＥＭＩ遮蔽ガスケットに関する。電気伝導性布地の片面に対してニップ又は適用することができる難燃性、熱硬化性ポリエステル又は他のこのようなフィルム接着剤の層を採用すると、本発明の材料は、発泡体上布地のガスケット構造物中にシース又はジャケットに使用すると、ＵＬ９４のＶ−０遮蔽を与える。
【００１７】
このようなフィルム接着剤層は布の他の面の電気表面伝導性を弱めることなく、布の片面に対して熱ニップ、又は他の方法で適用することができる。更に、このような層はＲｏＨＳに準拠し、布のドレープ性を維持し、複雑なプロファイル及び／又は狭い切断面をもつガスケットの構成を容易にする。
【００１８】
発泡体上布地のガスケット構造物内に使用される本発明の材料は、発泡体の中心又はコアを包むシース又はジャケットとして巻かれ、包まれ又は他の方法で提供されることができ、ここでフィルム接着剤層が適用された面は、発泡体に隣接する内面として配置され、そしてコートされていない面は電気伝導性の外面として配置される。ジャケットの内面上の熱硬化性ポリエステルフィルム接着層は有利には、発泡体コアにジャケットを接着するために使用することができる。使用時に、このような層は発泡体コアに布の継ぎ目をより堅く維持して、それにより燃焼試験における一般的失敗モード、すなわちこれらの継ぎ目の開裂及び火炎に対する発泡体の直接の露出、に抵抗することが認められた。
【００１９】
従って、本発明は以下の詳細な開示中に例示される構造、要素の組み合わせ物並びに／又は部品及び段階の配列を有する材料、ガスケット及び／又は方法を含んでなる。本発明の利点は、難燃性であるがドレープ性をもつＥＭＩ遮蔽布地を包含する。更なる利点は、最終ガスケット構造物にＲｏＨＳ準拠及びＵＬ９４のＶ−０遮蔽双方を与える熱硬化性ポリエステル又はその他のそのようなフィルム接着剤の比較的薄い層が布地の他面の伝導性を弱めることなく、電気伝導性の織物又はその他のＥＭＩ遮蔽布地の片面に対して熱ニップ切断されるか又は他の方法で適用することができる、経済的な、難燃性ＥＭＩ遮蔽ガスケット構造物を包含する。様々な利点は本明細書に含有される開示に基づいて当業者には容易に明白になるであろう。
【００２０】
本発明の本質及び目的のより完全な理解のために、添付される図面に関連してなされる以下の詳細な説明を参照しなければならない。
【００２１】
図面は以下の「発明の詳細な説明」に関連して更に説明されるであろう。
発明の詳細な説明
どんな限定的目的のためよりも便宜のために、以下の説明中に特定の用語を使用することができる。例えば、用語「前方に」、「後方に」、「右側」、「左側」、「上方」及び「下方」は言及される図面中の方向を表わし、「内部に（ｉｎｗａｒｄ）」、「内側の（ｉｎｔｅｒｉｏｒ）」，［内部の（ｉｎｎｅｒ）」又は「内側の（ｉｎｂｏａｒｄ）」及び「外向きの（ｏｕｔｗａｒｄ）」、「外側の（ｅｘｔｅｒｉｏｒ）」、「外側の（ｏｕｔｅｒ）」又は「外向きの（ｏｕｔｂｏａｒｄ）」はそれぞれ、言及される要素の中心に向かうそしてそれから遠ざかる方向をあらわし、そして用語「半径方向」又は「水平方向」及び「軸方向」又は「垂直」はそれぞれ、言及される要素の中心の縦軸に対して垂直及び平行な方向、軸、面を表わす。前記に特記された用語以外の類似の意味の用語も同様に、どんな限定的意味でもなくむしろ便宜の目的のために使用されていると考えるべきである。更に、用語「ＥＭＩ遮蔽」は電磁適合性（ｅｌｅｃｔｒｏｍａｇｎｅｔｉｃ  ｃｏｍｐａｔｉｂｉｌｉｔｙ；ＥＭＣ）、電気伝導性及び／又は接地、静電遮蔽、ラジオ周波妨害（ＲＦＩ）遮蔽及び帯電防止の、すなわち静電放電（ＥＳＤ）遮蔽を包含し、そしてそれらと互換性に使用されることを理解しなければならない。用語「難燃性（ｆｌａｍｅ  ｒｅｔａｒｄａｎｔ）」及び「難燃性（ｆｉｒｅ  ｒｅｔａｒｄａｎｔ）」もまた互換性に使用することができる。
【００２２】
図中で、英数字の表示を有する要素は本明細書では集合的に言及されるか、又は、別な方法では文脈から明白であるように、表示の数字部分のみにより言及されることができる。更に図面中の種々の要素の構成成分の部品は別の参照番号で表わされるかも知れず、それは要素のその構成部分を表わし、全体としての要素を表わすわけではないことを理解しなければならない。空間、表面、ディメンション及び広さの言及とともに概括的な言及は矢印で表わすころができる。
【００２３】
以下の論文の例証としての目的のための、本明細書に関与する電磁障害（ＥＭＩ）遮蔽材料は発泡体コアのための難燃性の電気伝導性ジャケットとしてのその使用に関連して説明され、ここでＥＭＩ遮蔽ガスケットは電磁障害（ＥＭＩ）遮蔽構造物のドア、パネル、ハッチ、カバー又は他の分割ライン間のような境界面内に適合されるようになっている。ＥＭＩ遮蔽構造物はＥＭＩ放射線を発生するか又はその効果に感受性のコンピューター、通信機器又はその他の電子装置又は機器の伝導性ハウジングであることができる。ガスケットはハウジング内の境界面を区画する１対の嵌合面の一方に接着、固定又はプレス嵌めされることができ、そしてあらゆる境界面のギャップ又はその他の不整をシールするために嵌合面の間で役目を果たす。すなわち、適用圧力下にある間に、ガスケットはあらゆるこのような不整に弾力的に順応して、境界面上に連続的な伝導性経路を確立し、塵、湿気又はその他の汚染物の侵入に対してハウジングの内部を環境からシールする両方の役目を果たす。
【００２４】
しかし、以下の論文を考慮すると、本発明の局面はＥＭＩ遮蔽又はその他の目的のための弾力性の電気伝導性のシール、ガスケット、防護物又はその他の接合物、スクリーン又はシールドを必要とする他の応用に利用することができる。従って、このようなその他の応用内の使用は明白に本発明の範囲内にあることを考慮しなければならない。
【００２５】
次いで、対応する参照文字が幾つかの図面を通して対応する要素を表わすために使用され、同様な要素がプライム（ｐｒｉｍｅ）又は連続した英数字表示で参照される図面において、本発明に従う難燃性ＥＭＩ遮蔽材料は、概括的に５０で言及される発泡体上布地のガスケット構造物内のジャケットとして使用される時に、図１において全体的に１０で示される。ガスケット５０に対して供給される、材料１０はロール等の上に提供され、次に寸法に切断されることができる。基礎的構成において、そして図２の拡大図として表わされる１１で参照される図１の部分の一時的参照により最もよく認めることができるように、材料１０は外側の布地部材１２及び硬化された熱硬化性の難燃性フィルム接着剤の内側層１４を包含する。
【００２６】
図２を継続して参照すると、布地部材１２は電気伝導性外面１６及び、それらの間が約２〜４ｍｉｌｓ（５０．８〜１０１．６μｍ）だけ変動することができる、「ｄ」で表わされる厚さのディメンションを区画する伝導性又は非伝導性の内面１８を有する。「電気伝導性」により、それが電気伝導性のワイヤー、モノフィラメント、編み糸又はその他の繊維で構成されているために、あるいは、リングその上に電気伝導性層を提供するために非伝導性繊維に適用されるメッキ又はスパッタリングのような処理のために、布地を伝導性に、すなわち約０．１Ω／ｓｑ．以下の表面抵抗にさせることができることを意味する。好ましい電気伝導性繊維はＭｏｎｅｌニッケル−銅合金、銀メッキ銅、ニッケルクラッド銅、Ｆｅｒｒｅｘ（Ｒ）錫メッキ銅クラッド鋼、アルミニウム、錫クラッド銅、リン青銅、炭素、黒鉛及び伝導性ポリマーを包含する。好ましい非伝導性繊維は、銅、ニッケル、銀、ニッケルメッキ銀、アルミニウム、錫又はそれらの合金の金属メッキにより電気伝導性にされる、木綿、羊毛、絹、セルロース、ポリエステル、ポリアミド、ナイロン及びポリイミドのモノフィラメント又は織り糸を包含する。知られているように、金属メッキは個々の繊維糸又は織り込み、編み込み又はその他の加工後に布地の表面に適用することができる。
【００２７】
ワイヤーのメッシュ、編み物及び不織布及びウエブのような布地が応用を見いだすことができるが、部材１２に典型的な布地構造物は、総布地重量に基づいて約２０〜４０重量％、すなわち０．０１〜０．１０ｇ／ｉｎ２間の銀、ニッケル−銀又は銅上銀−ニッケルメッキにより電気伝導性にされる織物ナイロン又はポリエステル布地である。タフタ、タビー又はリップストップのような平たい正方形の織物パターンが多数の応用に適するかも知れないが、サテン、ツイル等のような他の織物も本明細書に関与する本発明の範囲内に入ると考えなければならない。布地部材１２に特に適する生地はＳｗｉｆｔ  Ｔｅｘｔｉｌｅ  Ｍｅｔａｌｉｚｉｎｇ  Ｃｏｒｐ．，  Ｂｌｏｏｍｆｉｅｌｄ，ＣＴにより商品名「３１ＥＮ  ＲＩＰＳＴＯＰ」として市販されている４ｍｉｌ（０．１０ｍｍ）の厚さの１．８ｏｚ／ｙｄ２重量の銀メッキされた織物ナイロンである。しかし、特定の遮蔽用途の需要に応じて、伝導性及び非伝導性繊維の組み合わせ物又はブレンドで構成された布地をその代わりに使用することができる。電気伝導性繊維から又は伝導性及び非伝導性繊維のブレンドから織った、編んだ又は縦糸で編んだ布地の例はＧｌａｄｆｅｌｔｅｒの米国特許第４，６８４，７６２号及びＢｕｏｎａｎｎｏの米国特許第４，８５７，６６８号明細書に記載されている。
【００２８】
層１４は布地部材１２の内面１８に対して熱ニップ又は他の方法で適用することができる難燃性フィルム接着剤で形成することができる。接着剤層の硬化性フィルムが布地部材１２に適用できる温度及び／又は圧力は好ましくは、布地部材１２の厚さ寸法より薄い深度まで層１４の浸透を限定するように制御される。これに関しては、その後に層が布地部材１２の内面１８上で硬化される時に、その外面１６は電気伝導性のままに維持することができる。実例となる構造物において、約１〜１０ｍｉｌｓ（２５．４〜２５４μｍ）間の厚さをもつものとして提供することができる層１４は約２００〜２５０°Ｆ（９３〜１２１℃）間の温度で布地部材１２の内面１８上に熱ニップすることができる。
【００２９】
層１４を形成する硬化性フィルム接着物は例えば、ポリエステル又はコポリエステル樹脂であることができる硬化性、熱硬化性樹脂、あるいはフェノキシウレタン又はニトリルフェノーリックのようなもう１種の熱硬化性樹脂を含んでなるものとして、調合することができる。難燃性は、有効量、典型的には約１０〜９０総重量％間（ｂｅｔｗｅｅｎ  ａｂｏｕｔ  １０−９０％  ｂｙ  ｔｏｔａｌ  ｗｅｉｇｈｔ）の、アルミニウム水和物又はその他のアルミニウム化合物、三酸化アンチモン又はその他のアンチモン化合物、リン酸エステル又は多臭素化ジフェニルオキシドのようなハロゲン化合物のような１種又は複数の従来の難燃性添加剤を樹脂に充填することにより付与することができる。使用中、ガスケット５０が点火される場合、難燃性添加剤の分解が燃焼を支持するために十分な酸素を炎から化学的に奪う働きをする。樹脂相の分解は更に、遮蔽、すなわち断熱性又は耐熱性の外側の炭化物層の生成をもたらすことができる。ＲｏＨＳに準拠する、適当なポリエステル基材の難燃性フィルム接着剤は「３４０  Ｆｉｌｍ  Ｓｅｒｉｅｓ」接着剤の商品名でＢｏｓｔｉｋ，Ｉｎｋ．，Ｍｉｄｄｌｅｔｏｎ，ＭＡにより市販されている。
【００３０】
前記のように、本発明のＥＭＩ遮蔽材料１０は特に、ＥＭＩ遮蔽ガスケット構造物中の発泡体コア上に提供される難燃性の電気伝導性のジャケットとして使用するようになっている。今度は代表的態様における図１に戻ると、ガスケット５０は縦軸５３に沿って無限の長さであることができる細長い、弾力性の発泡体コア部材５２を包含する。コア部材５２は例示の目的で、概括的に多角形、すなわち正方形又は長方形構造である、ガスケット５０の横断面の輪郭を区画する外周表面５４を有する。しかし、シールされる境界面の幾何学形態に応じて、円形、半円形又は楕円形又は複合輪郭のようなその他の平面輪郭を代用することができる。コア部材１２は任意の半径又は直径範囲をもつことができるが、大部分の応用に対しては約０．２５インチ（０．６４ｃｍ）〜１インチ（２．５４ｃｍ）の直径範囲又は幅をもつであろう。
【００３１】
ギャップ充填能を与えるためには、反復循環運動又は長期の圧縮保圧後ですら、広範な温度範囲にわたって柔順で、良好な圧縮−弛緩ヒステレシスを示すコア部材５２が提供されることが好ましい。従ってコア部材５２はポリエチレン、ポリプロピレン、ポリプロピレン−ＥＰＤＭブレンド、ブタジエン、スチレン−ブタジエン、ニトリル、クロロスルホネートのような発泡体のエラストマーの熱可塑性樹脂、あるいは発泡体のネオプレン、ウレタン又はシリコーンで形成することができる。構造物の好ましい材料は連続（ｏｐｅｎ）又は独立（ｃｌｏｓｅｄ）セルのウレタンあるいはポリオレフィン樹脂／モノオレフィンコポリマーブレンド、あるいはネオプレン、シリコーン又はニトリルスポンジゴムのようなブレンドを包含する。
【００３２】
コア部材５２はその上に遮蔽材料１０のテープ又はシートが「シガレット」状に巻かれるかあるいは他の方法でシースとして包まれる又は巻き付けられることができる押し出し又は成形発泡体プロファイルとして提供されることができ、ここで５５ａ−ｂと参照される相対する縁は図のように接合されるかあるいは、材料１０が包まれる方法に応じて、概括的に直線状、螺旋状又は他の状態でガスケット１０の縦方向に沿って延伸することができる継ぎ目５６を形成するように重ねられる。図２で最もよく見られるように、ガスケット５０のこのような構造物において、材料１０は硬化性フィルム接着剤層１４が遮蔽部材１０の内面６２としてコア５２の外面５４に隣接して配置され、ここで布地１２のコートされていない面１６はガスケット５０の電気伝導性の外面６４としてそれに相対して配置される。材料１０がコア５２にそのように適用されている時に、材料１０は約２００〜２５０°Ｆ（９３〜１２１℃）間の温度に数秒間加熱することができる。その後、層１４は温度に応じて、１分以下又は約５分までの間、約３００〜３５０°Ｆ（１４９〜１７７℃）の間の温度にガスケット５０を加熱することにより架橋、すなわち可硫化又は硬化させることができる。そのように硬化されると層１４は布地１２そして特には縁５５に接着して、コア５２に対してその継ぎ目５６を形成する。
【００３３】
再度図１において、接着剤層７０は基材へのガスケットの結合のために外面６４の下側にガスケット５０の縦方向に沿って適用することができる。このような層７０は好ましくは、感圧性接着性（ＰＳＡ）物質であるように調合される。米国特許第４，９８８，５５０号明細書に記載のように、ＥＭＩ遮蔽用途に適したＰＳＡはシリコーン、ネオプレン、スチレンブタジエンコポリマー、アクリル樹脂、アクリレート、ポリビニルエーテル、ポリビニルアセテートコポリマー、ポリイソブチレン並びにそれらの混合物、ブレンド及びコポリマーを基材にした調合物を包含する。しかし、一般的にアクリル基材の調合物が本発明に関与するタイプのＥＭＩ適用には好ましいと考えられる。ＰＳＡは接着層７０に対して好ましいが、エポキシド及びウレタンのようなその他の接着剤を置き換えることができ、従って、本発明の範囲内に入ると考えられる。ホットメルト及び熱可塑性膜のような熱可融性接着剤も更に適用を見いだすことができる。
【００３４】
ガスケット５０のバルク伝導性は実質的に基材とのその表面の接触により決定されるので、最適なＥＭＩ遮蔽能を確保するためには、電気伝導性ＰＳＡが好ましいかも知れない。このような接着剤は好都合には約１〜２５重量％の伝導性充填剤を含有するものとして調合されて、約０．０１〜０．００１Ω−ｃｍの容量抵抗をもたらす。充填剤は粒子、繊維、フレーク、微細球又は微細バルーンの形態で取り入れることができ、約１〜１００ミクロンのサイズ範囲をもつことができる。充填材料は典型的には、金属、炭素及び黒鉛のような固有に伝導性材料あるいは、貴金属等のような伝導性材料のメッキをもつプラスチック又はガラスのような非伝導性材料を包含する。これに関しては、接着剤が電気伝導性にされる方法は本発明の重大なアスペクトであるとは考えられないので、所望の伝導性及び接着性を達成するあらゆる方法が適当であると考えられる。
【００３５】
ガスケットの外面上に露出されている接着性層７０の外側部分を保護するために、露出された接着剤に、７２に示される剥離シートを取り外し可能に接着されるものとして提供することができる。接着剤技術分野で一般的なように、剥離シート７２には、外面６４からの接着剤の明白な持ち上がりを伴わずに、取り外し可能であるように比較的低い表面エネルギーを有する、ワックス処理した、シリコーン処理（ｓｉｌｉｃｏｎｉｚｅｄ）した、又は他のコート紙又はプラスチックシート等のストリップとして提供することができる。
【００３６】
ガスケット構造物５０は有利には、非常に低いクロージャー力、すなわち約１ｌｂ／インチ（０．１７５Ｎ／ｍｍ）未満の応用で使用することができる構造物を提供する。使用時に、熱硬化性フィルム接着剤層１４の使用によりもたらされる布地１２の縁５５への接着は、コア５２に、材料１０の継ぎ目５６をより堅く維持して、それにより、燃焼試験における一般的失敗モード、すなわち継ぎ目の開裂及び火炎に対するコアの直接的露出、に対するガスケット５０の抵抗性を増加させることが認められた。従ってこのような層１４の使用は、ＲｏＨＳに準拠し、ＵＬ９４下でＶ−０の燃焼等級評価を示すＥＭＩ遮蔽の発泡体上布地のガスケット構造物の製造を容易にする。
【００３７】
本発明に関与する教えから逸脱せずに、本発明において特定の変更を実行することができることが予期されるので、前記の説明に含有されるすべての事項は実例であり、限定する意味をもたないものと解釈するべきであることが意図される。本明細書に引用されたあらゆる優先権書類を包含するすべての参考文献が引用により明白に取り入れられている。
【図面の簡単な説明】
【００３８】
【図１】本発明に従う代表的な発泡体上布地のＥＭＩ遮蔽ガスケット構造物の縦の末端透視図である。
【図２】図１のガスケットの末端の一部の拡大図である。
【図１】
2008530818.tif 000003
【図２】
2008530818.tif 000004
【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
外表面を有し、コアがエラストマーのポリマー材料で形成されている弾力性コア部材、
コア部材の外表面を囲む電気伝導性布地部材、ここで布地部材はコア部材の外表面に面して配置された内表面及び反対側に面する外表面を有し、そして布地部材は第１の縁及び第２の縁を有する、並びに
布地部材の内表面とコア部材の外表面の間に挟まれた、硬化された、熱硬化性難燃性フィルム接着剤の層、
を含んでなり、
ガスケットが、
布地部材の第２の縁が第１の縁に接合して、それらの間に継ぎ目を形成し、ここで継ぎ目はコア部材の少なくとも一部に沿って延伸する、そして
層が、ガスケットに「アンダーライター実験室（ＵＬ）基準第９４項」下でＶ−０の燃焼等級評価を与えるために有効に、コア部材に対して継ぎ目の少なくとも一部に沿って布地部材の第１及び第２の縁を接着する、ことを特徴とする、
難燃性の電磁障害（ＥＭＩ）遮蔽ガスケット。
【請求項２】
フィルム接着剤層が約１〜１０ｍｉｌｓ（２５．４〜２５４μｍ）間の厚さを有する、請求項１のガスケット。
【請求項３】
フィルム接着剤層がポリエステル又はコポリエステル樹脂を含んでなる、請求項１のガスケット。
【請求項４】
布地部材が金属メッキ布である、請求項１のガスケット。
【請求項５】
布が木綿、羊毛、絹、セルロース、ポリエステル、ポリアミド、ナイロン及びそれらの組み合わせ物からなる群から選択される繊維を含んでなり、そして金属が銅、ニッケル、銀、ニッケルメッキ銀、アルミニウム、錫及びそれらの組み合わせ物からなる群から選択される、請求項４のガスケット。
【請求項６】
エラストマーのポリマー材料がポリエチレン、ポリプロピレン、ポリプロピレン−ＥＰＤＭブレンド、ブタジエン、スチレン−ブタジエン、ニトリル、クロロスルホネート、ネオプレン、ウレタン、シリコーン、ポリオレフィン樹脂／モノオレフィンコポリマーブレン並びにそれらのコポリマー、ブレンド及び組み合わせ物からなる群から選択される、請求項１のガスケット。
【請求項７】
エラストマーのポリマー材料が発泡体である、請求項６のガスケット。
【請求項８】
布地部材が約２〜４ｍｉｌｓ（５０．８〜１０１．６μｍ）間の厚さを有する、請求項１のガスケット。
【請求項９】
フィルム接着剤層が欧州連合指針（Ｅｕｒｏｐｅａｎ  Ｕｎｉｏｎ  Ｄｉｒｅｃｔｉｖｅ）２００２／９５／ＥＣ、「電気及び電子機器中への特定の危険物質の使用上の制限（ＲｏＨＳ）」に準拠する、請求項１のガスケット。
【請求項１０】
フィルム接着剤層が有効量の１種又は複数の難燃性添加剤を含んでなる、請求項１のガスケット。
【請求項１１】
１種又は複数の難燃性添加剤がアルミニウム水和物、三酸化アンチモン、リン酸エステル及びハロゲン化合物からなる群から選択される、請求項１０のガスケット。
【請求項１２】
電磁障害（ＥＭＩ）遮蔽ガスケット構造物に難燃性を付与する方法、ここでガスケットは、外表面を有しそしてエラストマーのポリマー材料で形成されている弾力性コア部材及びコア部材の外表面を囲む電気伝導性布地部材を含んでなり、ここで布地部材はコア部材の外表面に面するように配置された内表面及び反対側に面する外表面を有し、そして布地部材は第１の縁及び第２の縁を有する、であって、
布地部材の内表面とコア部材の外表面の間に、硬化された、熱硬化性難燃性フィルム接着剤の層を挟む段階を含んでなり、
ここで該方法は、布地部材の第２の縁が第１の縁に接合して、それらの間に、コア部材の少なくとも一部に沿って延伸する継ぎ目を形成し、そして
接着剤層が布地部材の第１及び第２の縁をコア部材に対し継ぎ目の少なくとも一部に沿って接着する、ことを特徴とする、
方法。
【請求項１３】
ガスケットがアンダーライター実験室（ＵＬ）基準第９４項下のＶ−０の燃焼等級評価を示す、請求項１２の方法。
【請求項１４】
フィルム接着剤層が約１〜１０ｍｉｌｓ（２５．４〜２５４μｍ）間の厚さを有する、請求項１２の方法。
【請求項１５】
フィルム接着剤層がポリエステル又はコポリエステル樹脂を含んでなる、請求項１２の方法。
【請求項１６】
布地部材が金属メッキ布である、請求項１２の方法。
【請求項１７】
布が木綿、羊毛、絹、セルロース、ポリエステル、ポリアミド、ナイロン及びそれらの組み合わせ物からなる群から選択される繊維を含んでなり、そして金属が銅、ニッケル、銀、ニッケルメッキ銀、アルミニウム、錫及びそれらの組み合わせ物からなる群から選択される、請求項１６の方法。
【請求項１８】
エラストマーのポリマー材料がポリエチレン、ポリプロピレン、ポリプロピレン−ＥＰＤＭブレンド、ブタジエン、スチレン−ブタジエン、ニトリル、クロロスルホネート、ネオプレン、ウレタン、シリコーン、ポリオレフィン樹脂／モノオレフィンコポリマーブレンド並びにそれらのコポリマー、ブレンド及びに組み合わせ物からなる群から選択される、請求項１２の方法。
【請求項１９】
エラストマーのポリマー材料が発泡体である、請求項１８の方法。
【請求項２０】
布地部材が約２〜４ｍｉｌｓ（５０．８〜１０１．６μｍ）の間の厚さを有する、請求項１２の方法。
【請求項２１】
フィルム接着層が欧州連合指針（Ｅｕｒｏｐｅａｎ  Ｕｎｉｏｎ  Ｄｉｒｅｃｔｉｖｅ）２００２／９５／ＥＣ、「電気及び電子機器中の特定の危険物質の使用上の制限（ＲｏＨＳ）」に準拠する、請求項１２の方法。
【請求項２２】
フィルム接着剤層が有効量の１種又は複数の難燃性添加剤を含んでなる、請求項１２の方法。
【請求項２３】
１種又は複数の難燃性添加剤がアルミニウム水和物、三酸化アンチモン、リン酸エステル及びハロゲン化合物からなる群から選択される、請求項２２の方法。
【国際調査報告】
2008530818.tif 000005
2008530818.tif 000006
2008530818.tif 000007